"パンチおよびダイを用いて薄鋼板をプレス成形して成形品を製造するに当り、薄鋼板をAc3変態点以上の温度に加熱した後、臨界冷却速度以上の速度で冷却しながら、マルテンサイト変態開始温度Msよりも高い温度から成形を開始し、成形中は10°C/秒以上の冷却速度を確保しつつマルテンサイト変態開始温度Ms以下の温度域で成形を終了することを特徴とするプレス成形品の製造方法。マルテンサイト変態終了温度Mfよりも高い温度で成形を終了する請求項1に記載の製造方法。しわ押えを使用して絞り成形する請求項1または2に記載の製造方法。請求項1~3のいずれかに記載の製造方法によって得られたものであり、ビッカース硬さHvが450以上であるプレス成形品。これまでのホットプレスでは、鋼板をAc3変態点以上例えば、900°C付近のオーステナイト領域まで加熱した後、高温状態のままでプレス成形用金型によって冷却されることになるので、パンチおよびダイからなる金型との接触する部分と接触しない部分とで温度差がつきやすくなり、相対的に高温となる部分に歪みが集中することや、例えば深絞り成形では縮みフランジが冷却されて縮まなくなることなどによって、成形性が悪くなり、特に深絞り成形が難しくなる。こうしたことから、冷間プレスによってニアネット成形品に近い状態まで成形し、その後、加熱ダイクエンチする、いわゆるインダイレクト工法も提案されているが、この方法では成形工程が増えるために成形時間が長くなるという欠点がある。従って、成形工程がそれほど多くならない、いわゆるダイレクト工法によって深絞り加工できるような技術が求められているのが実情である。またホットプレスでは、金型によってプレス成形しながら冷却するため、金型との接触具合によっては、ブランク内で冷却速度が異なることになる。これによって、熱間プレス後の部分の硬さ分布にバラツキ焼きムラが生じる場合があり、品質上の問題がある。本発明は上記事情に鑑みてなされたものであって、その目的は、深絞り加工が可能な程度に成形性が良好なプレス成形品を、硬さバラツキ等の不都合を発生させることなく製造するための有用な方法、およびこうした製造方法によって得られたプレス成形品を提供することにある。上記目的を達成することのできた本発明のプレス成形品の製造方法とは、パンチおよびダイを用いて薄鋼板をプレス成形して成形品を製造するに当り、薄鋼板をAc3変態点以上の温度に加熱した後、臨界冷却速度以上の速度で冷却しながら、マルテンサイト変態開始温度Msよりも高い温度で成形を開始し、成形中は10°C/秒以上の冷却速度を確保しつつマルテンサイト変態開始温度Ms以下の温度域で成形を終了する点に要旨を有するものである。本発明方法において、成形の終了温度については、マルテンサイト変態終了温度Mfよりも高い温度とすることが好ましい。また本発明方法は、しわ押えを使用して絞り成形する場合に特に有効であり、こうした成形法を採用しても破断や割れが生じることなく、良好な成形性を確保できる。本発明によって得られるプレス成形品では、ビッカース硬さHvが450以上のものとなる。本発明によれば、臨界冷却速度以上の速度で冷却しながら、マルテンサイト変態開始温度Msよりも高い温度から成形を開始し、成形中は所定の冷却速度を確保しつつマルテンサイト変態開始温度Ms以下の温度域で成形を終了するようにしたので、成形時に破断や割れなどを発生させることなく、生産性良くプレス成形品の製造が可能となった。本発明者らは、薄鋼板をAc3変態点以上の温度に加熱した後プレス成形するに際して、硬さバラツキ等の不都合を発生させることなく、成形性が良好なプレス成形品を製造するために、様々な角度から検討した。その結果、薄鋼板をAc3変態点以上の温度に加熱した後、そのままプレス成形を開始するのではなく、臨界冷却速度以上の速度で冷却しつつ、マルテンサイト変態開始温度Msよりも高い温度からプレス成形を開始し、成形中は所定の冷却速度を確保しつつマルテンサイト変態開始温度Ms以下の温度域で成形を終了するようにすれば、硬さバラツキ等の不都合を発生させることなく、良好な成形性が確保できることを見出し、本発明を完成した。以下、本発明が完成された経緯に沿って本発明について具体的に説明する。本発明者らは、まず下記表1に示す化学成分組成を有する鋼板を、900°Cに加熱しこの鋼板のAc3変態点:830°C、マルテンサイト変態開始温度Ms:411°C、マルテンサイト変態終了温度Mf:261°C、前記図1に示した金型を用いて前述した手順で角筒絞り成形実験を行ったところ、上記加熱後に急冷し、マルテンサイト変態開始温度Msよりも高い温度から成形を開始し、マルテンサイト変態開始温度Ms以下の温度域で成形を終了するようにすれば、良好な成形性が達成され、成形下死点まで深絞り成形ができることが判明した。尚、上記したAc3変態点は、鋼板を加熱したときのオーステナイトへの変態完了温度Ac3の意味であり、下記1式によって求められるものである。また、マルテンサイト変態開始温度Msおよびマルテンサイト変態終了温度Mfは、夫々下記2式および3式によって求められる値である例えば、熱処理413164~169,2001邦武立朗鋼のAc1,Ac3およびMs変態点の経験式による予測。Ac3変態点°C=-230.5×[C]31.6×[Si]-20.4×[Mn]-39.8×[Cu]-18.1×[Ni]-14.8×[Cr]16.8×[Mo]912...1Ms°C=560.5-{407.3×[C]7.3×[Si]37.8×[Mn]20.5×[Cu]19.5×[Ni]19.8×[Cr]4.5×[Mo]}...2Mf°C=Ms-150.0...3但し、[C],[Si],[Mn],[Cu],[Ni],[Cr]および[Mo]は、夫々C,Si,Mn,Cu,Ni,CrおよびMoの含有量質量を示す。鋼板を900°Cに加熱した後、急冷してからマルテンサイト変態開始温度Msよりも高い温度で成形を開始したときの熱処理パターンを図2に示す。この熱処理パターンは、本発明方法を実施するときのものに相当するが、図2に示すように薄鋼板をAc3変態点以上の温度に加熱した後、マルテンサイト変態開始温度Msよりも高い温度まで急冷し、その温度から成形を開始し、マルテンサイト変態開始温度Ms以下の温度域で成形を終了するようすれば、良好な成形性が得られたのである。従来の熱間成形では極力高温で成形を開始するのが技術常識と考えられていたのであるが、鋼板を一旦加熱した後、マルテンサイト変態開始温度Msよりも高い温度まで臨界冷却速度以上の速度で急速冷却し、マルテンサイト変態を生じやすい状態としてからプレス成形を開始し、マルテンサイト変態開始温度Ms以下の温度域で成形を終了するようにすれば、絞り成形性が向上したのである。これは、プレス成形中にマルテンサイト変態が生じることによって、変態塑性現象が生じて変形歪みが小さくなることによるものと考えられる。本発明のメカニズムを解明するために、次のような模擬実験引張試験を実施し、変形過程での変形挙動に及ぼすマルテンサイト変態の影響を調査した。このときの熱処理パターンを図3に示す。即ち、鋼板の加熱温度を900°Cとし、所定の温度700°C、500°C、375°Cまで50°C/秒の冷却速度で急冷し、そのまま各所定温度で引張試験を実施した。ここで、所定温度700°C、500°Cのときの組織は、過冷オーステナイト相であり、375°Cでは過冷オーステナイト相とマルテンサイト相の二相域になっている。そして、図4応力-歪み曲線に示すように、500°Cから375°Cの変形挙動は付加歪み20の範囲において非常によく似た挙動を示している。即ち、この温度範囲において、熱間プレス成形した場合は、ブランク内に温度分布が生じていても変形挙動が同じであることから材料強度としては均一材料となっており、成形性が向上したものと推察される。また、500°Cと375°Cの変形挙動は、700°Cでの変形挙動と比較すると、加工硬化が大きくなっている。一般的に、加工硬化が大きい、即ちn値加工硬化係数が高いと、成形性が良くなることが知られている。更に、マルテンサイト変態が生じている375°Cにおいて、最も伸び延性が大きくなっている。伸びが大きくなる原因は、まだよく分かっていないが、変形塑性現象など相変態による組織変化に起因していると考えられる。上記のような条件でプレス成形すれば、プレス成形中の機械的材料特性が、高いn値を維持しつつ均一な材料強度となり、且つ材料延性も確保できるため、深絞り成形性も向上する。また、プレス成形開始温度を比較的低温とすることもできるので、成形下死点での保持時間を短くすることができ、生産性向上を図ることができる。本発明方法は、鋼板をAc3変態点以上の温度まで加熱した後、所定の温度まで急冷することによって、成形前にマルテンサイト変態が生じやすい状態とし、且つ成形時にマルテンサイト変態が効果的に進行する原理を利用したものであるが、こうした効果を発揮させるためには、Ac3変態点以上の温度まで加熱した後の冷却速度は、臨界冷却速度即ち下部臨界冷却速度以上の速度表1に示した鋼板では25°C/秒以上とする必要がある。即ち、鋼種にもよるが、冷却速度が臨界冷却速度よりも遅くなると、マルテンサイト変態自体が生じにくくなり、マルテンサイト変態による効果プレス成形性向上効果が有効に発揮されにくくなる。また、急冷時の冷却速度の上限については、限定するものでないが、ブランク内の温度均一性の確保という観点から、450°C/秒以下とすることが好ましい。尚、成形時にマルテンサイト変態を生じさせて良好な成形性を確保するためには、成形中においても10°C/秒以上の冷却速度を確保する必要がある。より好ましくは、30°C/秒以上である。ところで、従来の熱間プレスライン設備構成は、図5概略説明図に示すような構成となっているのが一般的である。即ち、図5に示すように、コイル状態の鋼板10を、切り出し機11によって切り出しされBlanking、加熱炉12内で加熱された後、プレス成形機13に移動されてプレス成形品14とされる。本発明では、薄鋼板をAc3変態点以上の温度に加熱した後、そのまま成形を開始するのではなく、マルテンサイト変態開始温度Msよりも高い温度まで急冷し、マルテンサイト変態が生じやすい状態としてからプレス成形を開始するものであるが、こうした冷却を行うに際しては、例えば図6概略説明図に示すような設備構成を採用すれば良い。即ち、加熱炉12の後半領域に冷却帯15を配置し図6において、図5に対応する部分には同一の参照符号が付してある、鋼板10を加熱炉12からプレス成形機13に移動する際に冷却帯15で冷却を行うようにすれば良い。冷却帯15で行う冷却では、上記した方法も含めて、例えば下記1~4等の方法で冷却を実施することができる。1ガス冷却手段を設けてガスジェット冷却する。2冷媒としての金属と接触させる手段例えば、水冷した金属ロールを設けて抜熱する。3ミスト冷却手段を設けて冷却する。4ドライアイスショット手段顆粒ドライアイスをブランク材に衝突させて冷却するを設けて冷却する。上記のような冷却帯15で所定温度までの冷却を行った後は、プレス成形機13に移動させて、成形を開始してからも引き続き成形金型による冷却を行いつつ成形を行うようにすれば良い。本発明方法を実施するに当たっては、まず薄鋼板をAc3変態点以上の温度に加熱する必要があるが、この加熱温度の上限は1000°C程度までとすることが好ましい。この温度が1000°Cよりも高くなると、酸化スケールの生成が著しくなって例えば、100μm以上、成形品の板厚デスケーリング後が所定のものよりも薄くなる恐れがある。本発明は、マルテンサイト変態開始温度Msよりも高い温度から成形を開始し、マルテンサイト変態開始温度Ms以下の温度域で成形を終了する必要があるが、この成形終了温度については、成形途中でマルテンサイト変態が完全に完了してしまうと成形性が却って悪くなるので、この温度成形終了温度はマルテンサイト変態終了温度Mfよりも高い温度とすることが好ましい。尚、本発明方法は、成形開始温度、成形終了温度および冷却速度成形開始前および成形時を適切に制御することによって上記の目的を達成することができるのであり、こうした効果はしわ押えを有する金型を用いて複雑形状の成形品を成形即ち、絞り成形する場合に顕著に発揮されることになる。但し、本発明方法は、しわ押えを用いる絞り成形に限らず、通常のプレス成形例えば、張り出し成形を実施する場合も含むものであり、こうした方法によって成形品を製造する場合であっても本発明の効果が達成される。以下、本発明の効果を実施例によって更に具体的に示すが、下記実施例は本発明を限定するものではなく、前後記の趣旨に徴して設計変更することはいずれも本発明の技術的範囲に含まれるものである。前記表1に示した化学成分組成を有する鋼を通常の手段によって、厚さ1.4mmまで冷間圧延した。これから、直径ブランク径:90~110mmの円形ブランクを打ち抜き、実験に用いた従って、このブランクのAc3変態点:830°C、マルテンサイト変態開始温度Ms:411°C、マルテンサイト変態終了温度Mf:261°C。上記円形ブランクを用い、パンチの頭部形状が正方形一辺が45mmの金型角筒ダイおよび角筒パンチを用い前記図1参照、本発明方法に従って、角筒絞り成形を行った。このときブランクの加熱は、電気炉を用いて大気中で行い、その加熱温度を900°Cに設定した。成形実験は、前記図1に示した金型を用い、クランクプレス機に設置して実施した。成形開始温度プレス開始温度は、760°C、720°C、650°C、620°C、580°C、520°C、470°C、440°C、415°Cとした。成形性に及ぼすマルテンサイト変態の影響を調査するため、成形時間金型がブランクに接触してから、成形下死点で停止するまでの時間を、ブランク材の温度が成形終了後にマルテンサイト変態開始温度Msよりも上、またはMs以下になるように制御して実験を行った。実験条件を下記表2に示す。実験No.1~7は成形終了後にマルテンサイト変態開始温度Ms以下になるように設定している。実験No.8~17は、成形終了後にマルテンサイト変態開始温度Msより上になるように設定している。夫々の成形時間プレス時間は、別途計算した金型の冷却速度50°C/秒に基づいて設定したものである。また、加熱温度から成形開始温度までは、大気の冷風を吹き付けることによって、25°C/秒の冷却速度で冷却した。その他のプレス成形条件は下記の通りである。他のプレス成形条件しわ押え力:3トンダイ肩半径rd:5mmパンチ肩半径rp:5mmパンチ-ダイ間クリアランスCL:1.32/21.4鋼板厚さmm成形高さ:37mmその結果を、表2に示す。この結果から明らかなように、マルテンサイト変態開始温度Msよりも高い温度から成形を開始し、マルテンサイト変態開始温度Ms以下の温度域で成形を終了した場合には実験No.1~7、より大きなブランク径まで成形することができ成形可能ブランク径、良好な成形性が発揮されていることが確認できた。良好な成形が実施できた成形品の外観形状を模式的に図7斜視図に示す。また、この成形品の硬さは、どの部分においてもビッカース硬さHvで450以上であった。これらの結果から明らかなように、マルテンサイト変態開始温度Msよりも高い温度まで冷却して成形を開始すると共に、マルテンサイト変態開始温度Ms以下の温度域で成形を終了することによって、深絞り性が向上するという本発明の有用性を示すものである。"